(57)【要約】  本発明は、ＨｉＯｍｅｇａ亜麻（亜麻仁）油、すなわち、例えば、アルキド樹脂、エポキシ化油、エポキシ、インク、ペンキ、エナメル、ワニスなどの塗料、薄膜、及び抗剥離コンクリート防腐剤などの、より強力で、より引っかき抵抗及び耐溶剤性の高い工業製品の製造における、一般的なαリノレン酸含有量より多い天然素材の亜麻（亜麻仁）油の使用に関する。【特許請求の範囲】
【請求項１】
アルキド樹脂、エポキシ化油、塗料、ペンキ、エナメル、ワニス、抗剥離表面コンクリート防腐剤、固化亜麻仁油、マレイン酸亜麻仁油、エポキシ、インク及びゼイン膜塗装からなる群より選択された生成物の製造における６５％又はそれより多いαリノレン酸を含む高αリノレン酸亜麻（亜麻仁）油の使用であって、前記生成物は、一般的なリノレン酸亜麻（亜麻仁）油を用いて製造された同等品と比べて、より強力かつ速乾性である、高αリノレン酸亜麻（亜麻仁）油の使用。
【請求項２】
前記生成物は、前記６５％又はそれより多いαリノレン酸を含む高αリノレン酸亜麻（亜麻仁）油、或いは、前記６５％又はそれより多いαリノレン酸を含む高αリノレン酸亜麻（亜麻仁）油の反応生成物を含む、請求項１に記載の高αリノレン酸亜麻（亜麻仁）油の使用。
【請求項３】
前記生成物は、アルキド樹脂組成物であり、該アルキド樹脂は、
ａ）前記アルキド樹脂、脂肪酸、脂肪酸エステル、又は天然素材の油の全組成に基づいて、約１０〜約５０モル％の、
ｂ）前記アルキド樹脂、二価アルコール又はジオールの全組成に基づいて、１〜約３０モル％の、
ｃ）前記アルキド樹脂、ポリオールの全組成に基づいて、約１０〜約４０モル％の、
ｄ）前記アルキド樹脂、多塩基酸の全組成に基づいて、約２０〜約４０モル％の、
ｅ）前記アルキド樹脂、単官能基酸の全組成に基づいて、１〜約１０モル％の
反応生成物を含む、請求項１に記載の高αリノレン酸亜麻（亜麻仁）油の使用。
【請求項４】
ｆ）前記（ａ）、（ｂ）、（ｃ）、（ｄ）及び（ｅ）の総モル数に基づいたモル％の触媒を含む、請求項３に記載の高αリノレン酸亜麻（亜麻仁）油の使用。
【請求項５】
前記脂肪酸は、総脂肪酸の少なくとも６５％以上のαリノレン酸を有する鹸化高αリノレン酸亜麻（亜麻仁）油である、請求項３に記載の高αリノレン酸亜麻（亜麻仁）油の使用。
【請求項６】
前記脂肪酸エステルは、総脂肪酸の６５％以上のαリノレン酸を含むエステル化高αリノレン酸亜麻（亜麻仁）油である、請求項３に記載の高αリノレン酸亜麻（亜麻仁）油の使用。
【請求項７】
前記天然素材の油は、総脂肪酸の６５％以上のαリノレン酸を含む高αリノレン酸亜麻（亜麻仁）油である、請求項３に記載の高αリノレン酸亜麻（亜麻仁）油の使用。
【請求項８】
前記脂肪酸は、総脂肪酸の少なくとも６５％又はそれより多いαリノレン酸を有する鹸化高αリノレン酸亜麻（亜麻仁）油と、他の鹸化乾性油、或いは一般的なリノレン酸亜麻（亜麻仁）油、キリ油、オイチシカ油、エゴマ油及び大豆油から選択された乾性油との混合物である、請求項３に記載の高αリノレン酸亜麻（亜麻仁）油の使用。
【請求項９】
前記脂肪酸エステルは、総脂肪酸の６％以上のαリノレン酸を含むエステル化高αリノレン酸亜麻（亜麻仁）油と、他のエステル化乾性油、或いはエステル化された一般的なリノレン酸亜麻（亜麻仁）油、キリ油、オイチシカ油、エゴマ油及び大豆油から選択された他のエステル化乾性油との混合物である、請求項３に記載の高αリノレン酸亜麻（亜麻仁）油の使用。
【請求項１０】
前記天然素材の油は、総脂肪酸の少なくとも６５％以上のαリノレン酸を有する高αリノレン酸亜麻（亜麻仁）油と、一般的なリノレン酸亜麻（亜麻仁）油、キリ油、オイチシカ油、エゴマ油及び大豆油から選択された他の天然素材の乾性油との混合物である、請求項３に記載の高αリノレン酸亜麻（亜麻仁）油の使用。
【請求項１１】
二価アルコール又はジオールは、エチレングリコール、１，２−プロピレングリコール、１，３−プロピレングリコール、１，３−ブチレングリコール、１，４−ブチレングリコール、１，６−ヘキサンジオール、ネオペンチルグリコール、ジエチレングリコール、ジプロピレングリコール、ビスフェノールＡのエチレンオキシド付加体、ビスフェノールＡの酸化プロピレン付加体、グリセリン、トリメチロールプロパン又はトリメチロールエタン、及びそれらの混合物の少なくとも一つである、請求項３に記載の高αリノレン酸亜麻（亜麻仁）油の使用。
【請求項１２】
前記ポリオールは、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、又は１，３，５−トリヒドロキシメチルベンゼンの少なくとも一つである、請求項３に記載の高αリノレン酸亜麻（亜麻仁）油の使用。
【請求項１３】
前記多塩基酸は、マロン酸、コハク酸、グルタル酸、アジピン酸、ジカルボン酸、スベリン酸、アゼライン酸、セバシン酸、及びヘキサヒドロフタル酸無水物、マレイン酸、無水マレイン酸、フマル酸、イタコン酸、シトラコン酸、無水フタル酸、テレフタル酸及びイソフタル酸などの脂肪族不飽和二塩基酸、並びにそれらのメチルエステル及びエチルエステルの少なくとも一つである、請求項３に記載の高αリノレン酸亜麻（亜麻仁）油の使用。
【請求項１４】
前記脂肪酸混合物中の前記脂肪酸の割合は、少なくとも６５％又はそれより多いαリノレン酸を有する１〜９９％の高αリノレン酸亜麻（亜麻仁）油から９９〜１％の他の乾性油まで変動する、請求項８に記載の高αリノレン酸亜麻（亜麻仁）油の使用。
【請求項１５】
前記エステル化脂肪酸混合物中の前記エステル化脂肪酸の割合は、６５％又はそれより多いαリノレン酸を有する１〜９９％のエステル化高αリノレン酸亜麻（亜麻仁）油から９９％〜１％の他のエステル化乾性油まで変動する、請求項９に記載の高αリノレン酸亜麻（亜麻仁）油の使用。
【請求項１６】
前記天然素材の油混合物中の前記天然素材の油の割合は、少なくとも６５％又はそれより多いαリノレン酸を有する１〜９９％の高αリノレン酸亜麻（亜麻仁）油から９９〜１％の他の天然素材の乾性油まで変動する、請求項１０に記載の高αリノレン酸亜麻（亜麻仁）油の使用。
【請求項１７】
前記単官能基酸は、酢酸又は安息香酸である、請求項３に記載の高αリノレン酸亜麻（亜麻仁）油の使用。
【請求項１８】
前記触媒は、コバルト、ジルコニウム、カルシウム、又はマンガンの塩或いはアミン化合物である、請求項４に記載の高αリノレン酸亜麻（亜麻仁）油の使用。
【請求項１９】
ナフテン酸コバルト、ナフテン酸鉛、ナフテン酸ジルコニウム、オクタン酸コバルト、又はオクタン酸ジルコニウムである、請求項１８に記載の高αリノレン酸亜麻（亜麻仁）油の使用。
【請求項２０】
前記アルキド樹脂は、少なくとも一つのニトロセルロール，アミノ樹脂、塩化ゴム、フェノール樹脂、ビニル、アクリル、酢酸ビニル共重合体樹脂、シリコーン、ポリアミド又はポリカーボネートを用いて修飾されている、請求項３に記載の高αリノレン酸亜麻（亜麻仁）油の使用。
【請求項２１】
前記生成物は、脂肪酸，脂肪酸エステル又は天然素材の油、酸、過酸、ペルオキシ酸、及び酵素的エポキシ化の反応生成物からなるエポキシ化油である、請求項１に記載の高αリノレン酸亜麻（亜麻仁）油の使用。
【請求項２２】
前記脂肪酸、脂肪酸エステル又は天然素材の油に対する前記酸、過酸、ペルオキシ酸のモル比は、前記油に対して５％〜７５％の酸の範囲である、請求項２１に記載の高αリノレン酸亜麻（亜麻仁）油の使用。
【請求項２３】
前記脂肪酸は、総脂肪酸当たり少なくとも６５％又はそれより多いαリノレン酸を有する鹸化高αリノレン酸亜麻（亜麻仁）油である、請求項２１に記載の高αリノレン酸亜麻（亜麻仁）油の使用。
【請求項２４】
前記脂肪酸エステルは、総脂肪酸の６５％又はそれより多いαリノレン酸を含むエステル化高αリノレン酸亜麻（亜麻仁）油である、請求項２１に記載の高αリノレン酸亜麻（亜麻仁）油の使用。
【請求項２５】
前記天然素材の油は、総脂肪酸の６５％又はそれより多いαリノレン酸を含む高αリノレン酸亜麻（亜麻仁）油である、請求項２１に記載の高αリノレン酸亜麻（亜麻仁）油の使用。
【請求項２６】
前記脂肪酸は、総脂肪酸の少なくとも６５％又はそれより多いαリノレン酸を有する鹸化高αリノレン酸亜麻（亜麻仁）油と、他の鹸化乾性油或いは一般的なリノレン酸亜麻（亜麻仁）油、キリ油、オイチシカ油、エゴマ油及び大豆油から選択された他の乾性油との混合物である、請求項２１に記載の高αリノレン酸亜麻（亜麻仁）油の使用。
【請求項２７】
前記脂肪酸エステルは、総脂肪酸の６５％又はそれより多いαリノレン酸を含むエステル化高αリノレン酸亜麻（亜麻仁）油と、他のエステル化乾性油或いはエステル化された一般的なリノレン酸亜麻（亜麻仁）油、キリ油、オイチシカ油、エゴマ油及び大豆油から選択された他の乾性油との混合物である、請求項２１に記載の高αリノレン酸亜麻（亜麻仁）油の使用。
【請求項２８】
前記天然素材の油は、総脂肪酸の少なくとも６５％又はそれより多いαリノレン酸を有する高αリノレン酸亜麻（亜麻仁）油と、一般的なリノレン酸亜麻（亜麻仁）油、キリ油、オイチシカ油、エゴマ油及び大豆油から選択された他の天然素材の乾性油との混合物である、請求項２１に記載の高αリノレン酸亜麻（亜麻仁）油の使用。
【請求項２９】
前記酸、過酸、ペルオキシ酸は、ｍ−クロロペルオキシ安息香酸（ｍ−ＣＰＢＡ）、ペルオキシギ酸、ペルオキシ酢酸、ペルオキシ安息香酸及び過酸化水素から選択されている、請求項２１に記載の高αリノレン酸亜麻（亜麻仁）油の使用。
【請求項３０】
ペルオキシゲナーゼは、前記油の前記高αリノレン酸油又は前記脂肪酸をエポキシ化するために使用される、請求項２１に記載の高αリノレン酸亜麻（亜麻仁）油の使用。
【請求項３１】
前記油の前記高αリノレン酸油又は前記脂肪酸は、空気酸化によってエポキシ化されている、請求項２１に記載の高αリノレン酸亜麻（亜麻仁）油の使用。
【請求項３２】
前記アルキド樹脂は、溶媒、乾燥剤及び添加物、色素並びに乾性油を用いて混合され、ペンキ又はエナメルを形成する、請求項３に記載の高αリノレン酸亜麻（亜麻仁）油の使用。
【請求項３３】
前記アルキド樹脂は、３〜４５重量％の範囲の濃度において使用される、請求項３２に記載の高αリノレン酸亜麻（亜麻仁）油の使用。
【請求項３４】
前記色素は、一つ又はそれ以上の二酸化チタン、ケイ酸塩、酸化亜鉛、炭酸カルシウム、着色カラー、弁柄、さび止め顔料、ステアリン酸亜鉛、修飾リン酸亜鉛から選択されている、請求項３２に記載の高αリノレン酸亜麻（亜麻仁）油の使用。
【請求項３５】
前記乾性油は、６５％又はそれより多いαリノレン酸を有する高αリノレン酸亜麻（亜麻仁）油である、請求項３２に記載の高αリノレン酸亜麻（亜麻仁）油の使用。
【請求項３６】
前記乾性油は、一般的な亜麻（亜麻仁）油、キリ油、オイチシカ油、エゴマ油及び大豆油から選択された他の乾性油と混合された、６５％又はそれより多いαリノレン酸を有する高αリノレン酸亜麻（亜麻仁）油の混合物である、請求項３２に記載の高αリノレン酸亜麻（亜麻仁）油の使用。
【請求項３７】
前記生成物は、前記樹脂、前記６５％又はそれより多いαリノレン酸を含む天然素材の高αリノレン酸亜麻（亜麻仁）油及び溶媒の相溶性混合物からなるワニスである、請求項１に記載の高αリノレン酸亜麻（亜麻仁）油の使用。
【請求項３８】
前記樹脂は、琥珀、コーパル、ロジン、アルキド又はポリウレタン樹脂から選択されている、請求項３７に記載の高αリノレン酸亜麻（亜麻仁）油の使用。
【請求項３９】
前記油は、前記６５％又はそれより多いαリノレン酸を含む高αリノレン酸亜麻（亜麻仁）油と、前記一般的な亜麻（亜麻仁）油、キリ油、オイチシカ油、エゴマ油及び脱水ヒマシ油から選択された他の乾性油との混合物である、請求項３７に記載の高αリノレン酸亜麻（亜麻仁）油の使用。
【請求項４０】
前記溶媒は、石油スピリット、テレピン油又はキシレンから選択されている、請求項３２に記載の高αリノレン酸亜麻（亜麻仁）油の使用。
【請求項４１】
前記生成物は、前記高αリノレン酸亜麻（亜麻仁）油、石油スピリット及び乾燥剤からなる前記抗剥離表面コンクリート防腐剤である、請求項１に記載の高αリノレン酸亜麻（亜麻仁）油の使用。
【請求項４２】
前記油は、前記６５％又はそれより多いαリノレン酸を有する高αリノレン酸亜麻（亜麻仁）油と、前記一般的な亜麻（亜麻仁）油、キリ油、オイチシカ油、エゴマ油及び大豆油から選択された他の乾性油との混合物である、請求項４１に記載の高αリノレン酸亜麻（亜麻仁）油の使用。
【請求項４３】
前記乾燥剤は、一つ又はそれ以上のコバルト、マンガン、鉛塩及びナフテン酸である、請求項４１に記載の高αリノレン酸亜麻（亜麻仁）油の使用。
【請求項４４】
前記６５％又はそれより多いαリノレン酸を含む高αリノレン酸亜麻（亜麻仁）油の石油スピリットに対する成分比は、９０：１０から２０：８０まで変動する、請求項４１に記載の高αリノレン酸亜麻（亜麻仁）油の使用。
【請求項４５】
前記６５％又はそれより多いαリノレン酸を含む高αリノレン酸亜麻（亜麻仁）油の前記石油スピリットに対する成分比は、５０：５０である、請求項４４に記載の高αリノレン酸亜麻（亜麻仁）油の使用。
【請求項４６】
前記生成物は、前記高αリノレン酸亜麻（亜麻仁）油、多価アルコール及び樹脂から合成された固化亜麻仁油である、請求項１に記載の高αリノレン酸亜麻（亜麻仁）油の使用。
【請求項４７】
前記油は、前記少なくとも６５％のαリノレン酸を有する高αリノレン酸亜麻（亜麻仁）油と、前記一般的な亜麻（亜麻仁）油との混合物である、請求項４６に記載の高αリノレン酸亜麻（亜麻仁）油の使用。
【請求項４８】
前記油は、総脂肪酸の前記少なくとも６５％又はそれより多いαリノレン酸を有するエステル化高αリノレン酸亜麻（亜麻仁）油である、請求項４６に記載の高αリノレン酸亜麻（亜麻仁）油の使用。
【請求項４９】
前記油は、前記少なくとも６５％のαリノレン酸を有する前記エステル化高αリノレン酸亜麻（亜麻仁）油と、エステル化された一般的な亜麻（亜麻仁）油との混合物である、請求項４６に記載の高αリノレン酸亜麻（亜麻仁）油の使用。
【請求項５０】
前記多価アルコールは、グリセロール又はペンタエリスリトールである、請求項４６に記載の高αリノレン酸亜麻（亜麻仁）油の使用。
【請求項５１】
前記樹脂は、アルキド樹脂又はロジンである、請求項４６に記載の高αリノレン酸亜麻（亜麻仁）油の使用。
【請求項５２】
前記生成物は、高αリノレン酸亜麻（亜麻仁）油と、無水マレイン酸との反応生成物からなるマレイン酸亜麻仁油である、請求項１に記載の高αリノレン酸亜麻（亜麻仁）油の使用。
【請求項５３】
前記高αリノレン酸亜麻（亜麻仁）油は、前記一般的な亜麻（亜麻仁）油、大豆油又は菜種油から選択された前記他の天然素材の油と混合されている、請求項５２に記載の高αリノレン酸亜麻（亜麻仁）油の使用。
【請求項５４】
前記生成物は、高αリノレン酸亜麻（亜麻仁）油エポキシ樹脂と、アミン、多官能性アミン、ポリエチレンアミン、ポリアミドアミン及び酸無水物から選択された硬化剤との反応生成物からなるエポキシである、請求項１に記載の高αリノレン酸亜麻（亜麻仁）油の使用。
【請求項５５】
前記高αリノレン酸亜麻（亜麻仁）油エポキシ樹脂は、エポキシ化高αリノレン酸亜麻（亜麻仁）油、又は高αリノレン酸亜麻（亜麻仁）油及び一般的な亜麻（亜麻仁）油のエポキシ化混合物である、請求項５４に記載の高αリノレン酸亜麻（亜麻仁）油の使用。
【請求項５６】
前記生成物は、アルキド樹脂、色素、溶媒及び添加物の反応生成物からなるインクである、請求項１に記載の高αリノレン酸亜麻（亜麻仁）油の使用。
【請求項５７】
前記アルキド樹脂は、前記高αリノレン酸亜麻（亜麻仁）油から合成された短油性、中質油性又は長油性アルキド樹脂である、請求項５６に記載の高αリノレン酸亜麻（亜麻仁）油の使用。
【請求項５８】
前記アルキド樹脂は、前記高αリノレン酸亜麻（亜麻仁）油と、前記一般的な亜麻（亜麻仁）油又は大豆油から選択された前記他の天然素材の油との混合物から合成された短油性、中質油性又は長油性アルキド樹脂である、請求項５６に記載の高αリノレン酸亜麻（亜麻仁）油の使用。
【請求項５９】
前記溶媒は、前記高αリノレン酸亜麻（亜麻仁）油から得られる、請求項５６に記載の高αリノレン酸亜麻（亜麻仁）油の使用。
【請求項６０】
前記溶媒は、前記高αリノレン酸亜麻（亜麻仁）油と、前記一般的な亜麻（亜麻仁）油又は大豆油から選択された前記他の天然素材の乾性油との混合物から得られる、請求項５６に記載の高αリノレン酸亜麻（亜麻仁）油の使用。
【請求項６１】
前記生成物は，紫外線を用いて硬化された高αリノレン酸亜麻（亜麻仁）油からなるゼイン膜塗装である、請求項１に記載の高αリノレン酸亜麻（亜麻仁）油の使用。
【発明の詳細な説明】
【技術分野】
【０００１】
先願情報
本願は、２００５年１１月３日に出願された米国仮出願６０／７３２，７１１の優先権を主張する。
【背景技術】
【０００２】
高αリノレン酸亜麻（亜麻仁）油は、グリセロール骨格に結合された三つの不飽和脂肪酸側鎖からなるトリグリセリドを含む。三つの不飽和脂肪酸は、非共役二重結合を含む。不飽和とは、二重結合が脂肪酸鎖中に存在することを示し、非共役とは、これらの二重結合が少なくとも二つの単結合によって分離されていることを示す。高αリノレン酸亜麻（亜麻仁）油において、三つの不飽和脂肪酸側鎖は、主として、αリノレン酸（C１８：３、オメガ３、又は９，１２，１５−オクタデカトリエン酸）、リノレン酸（Ｃ１８：２、又は９，１２オクタデカジエン酸）及びオレイン酸（Ｃ１８：１）から構成されている。高αリノレン酸亜麻（亜麻仁）油は、不飽和脂肪酸中に６５％又はそれより多いαリノレン酸を含む。
【０００３】
非高αリノレン酸カナダ亜麻品種のリノレン含有量は、品種及び生育状態に依存して、４９〜６２％まで様々である。種子形成の間における温度及び光周期は、亜麻仁油中の脂肪酸の濃度に影響を与える。冷温及びより長い光周期によって、リノレン含有量が増加する。リノレン含有量の変動性に影響し得る他の要素は、土壌水分、土壌肥沃度及び病気の存在である。ほとんどの亜麻品種由来の油は、以下の脂肪酸組成を有することが知られている：
【０００４】
【表１】
2009514995.tif 000002
【０００５】
亜麻仁は、その乾燥性のために多くの産業用途を有する油用として、主に生育されている。この油の産業用途として、ペンキや塗料の製造、オイルクロス、印刷用インク、せっけん、エナメル革、油中子、ブレーキライニング、接着剤、ハードボード及びファイバーボードの製造、保護塗装、ペンキの下塗剤、ワニス、ラッカー、防水布並びに他の防水加工布、新聞紙、コーキング化合物、防水加工化合物、マスティックセメント、靴クリーム、除草剤及び殺虫剤キャリア、幹線道路及び橋梁を含むコンクリート表面用の抗剥離剤及び硬化剤、戻し油及び結合油が挙げられるが、これらに限られない。亜麻仁油の産業用途の例として、特許文献１、特許文献２、特許文献３、特許文献４及び特許文献５が挙げられるが、これらに限られない。
【０００６】
天然素材の油が「乾性油」として分類されるために、乾性指標が７０を越えなければならない。乾性油は、環境からの酸素の吸収（自動酸化）、或いは化学反応を介する酸素付加、すなわち、過酸のいずれかによる、堅い固体薄膜へと硬化する油として定義されている。用語「乾性」は、水又は他の溶媒の蒸発ではなく、トログリセリドの脂肪酸側鎖が、重合化及び架橋化される一連の化学反応をいう。乾性油は、油性ペンキ及び多くのワニスの主要な要素である。幾つかの一般的に使用される乾性油として、亜麻仁油、キリ油及びエゴマ油が挙げられる。「乾性」、硬化、又は亜麻仁油の硬化は、油が重合化して長い鎖状分子を形成する際の発熱反応の結果である。油高分子は、固体薄膜を生じる網状組織を形成するために架橋する。また、時間とともに、（例えば、ペンキにおける）色素の官能基と金属イオンとの間に、イオン結合を形成する。
【０００７】
油の乾燥指標は、リノレン酸の百分率＋２（％リノレン酸）として算出される。乾燥指標が高いほど油がより早く硬化し、結果として得られる薄膜は、より堅くかつ強固になるだろう。高αリノレン酸亜麻（亜麻仁）油の乾燥指標は、２５０かそれより大きい。亜麻仁油の優れた乾燥性は、脂肪酸鎖中の非共役二重結合の修飾による架橋結合の形成能に起因する。架橋結合は、主としてアルキドの不飽和脂肪酸又は油脂中の活性化メチレン基がヒドロペルオキシドを与えるために酸化され、その後分解してフリーラジカルを産生し、酸化架橋に通じる際に、幾つかの方法によって生じる。この酸化架橋工程は、例えば、コバルト、ジルコニウム、カルシウムおよびマグネシウムの様々な塩などの乾燥剤の添加によって一般的に加速される。炭素同士の架橋結合も起こり得る。架橋結合は、化学物質、すなわち、過酸化物、硫黄加硫及び乾燥剤を用いて、又はエポキシ化によって或いは物理的手段、すなわち、光、熱、空気、大気中酸素、紫外線照射又はガンマ照射、熱添加又は熱添加中の空気吸入或いは他の手段によって誘導されてもよい。亜麻（亜麻仁）油などの高濃度の不飽和脂肪酸を有する乾性油を用いることによって、強力な引き裂き抵抗のある薄膜が産生される。例えば、他の乾性油と比べて、ゼイン膜用の生分解性被覆として使用される重合化亜麻（亜麻仁）油は、水蒸気透過性に対するより良好な抵抗性、靱性及び引っ張り強度の減少のない伸張を示す。
【０００８】
高αリノレン酸亜麻（亜麻仁）油は、高濃度の不飽和脂肪酸を含むので、単位重量当たり架橋結合及び／又は重合化に適したより多くの物質を産生する。したがって、架橋結合された油に基づく物質によって、より堅牢で強固な最終産物が生じる。
【０００９】
亜麻仁油のエポキシ化は、架橋結合を誘導するための効果的な方法であり、そのような薄膜は、高い引っ張り強度、剛性及び引き裂き抵抗を有する。エポキシ化によって、不飽和脂肪酸中の二重結合が、高い反応性の環状エーテル又はオキシラン基に置換される。この官能基において、酸素原子が二つの隣接した炭素原子に結合して、著しくひずんだ三つの側鎖環を形成する。環状構造上の高ひずみは、炭素−酸素間の結合を弱め、環状構造を容易にこじ開けて、他のより安定な結合を形成させる。化合物のオキシラン値は、生成物中に存在するエポキシ基の数の指標、すなわち、エポキシ化された二重結合の数の指標である。６５％又はそれより多いαリノレン酸を有するエポキシ化高αリノレン酸亜麻（亜麻仁）油は、１０．０％又はそれより高いＥＯ値、すなわちオキシラン値を有する。
【特許文献１】米国特許第５９６５６３３号明細書
【特許文献２】米国特許第５６９３７１５号明細書
【特許文献３】米国特許第５６５３７８９号明細書
【特許文献４】米国特許第３４８８２０２号明細書
【特許文献５】米国特許第４００２５８５号明細書
【特許文献６】米国特許第６８７００７７号明細書
【特許文献７】ＰＣＴ出願WO０３／０６４５７６
【非特許文献１】Ｍｏｔａｗｉｅ，Ａ．Ｍ．  ｅｔ  ａｌ，１９９５，Ｊｏｕｒｎａｌ  ｏｆ  Ａｐｐｌｉｅｄ  Ｐｏｌｙｍｅｒ  Ｓｃｉｅｎｃｅ  Ｖｏ．５５．１７２５−１７３２）
【非特許文献２】Ｗａｒｔｈ  ｅｔ  ａｌ，１９９７，Ｄｉｅ  Ａｎｇｅｗａｎｄｔｅ  Ｍａｋｒｏｍｏｌｅｋｕｌａｒｅ  Ｃｈｅｍｉｅ  ２４９（１９９７）７９−９２
【非特許文献３】Ｗａｎｇ，Ｑ  ａｎｄ  Ｐａｄｕａ，Ｇ．Ｗ．Ｐｒｏｐｅｒｔｉｅｓ  ｏｆ  Ｚｅｉｎ  Ｆｉｌｍｓ  Ｃｏａｔｅｄ  Ｗｉｔｈ  Ｄｒｙｉｎｇ  Ｏｉｌｓ．２００５  Ｊ．Ａｇｒｉｃ．Ｆｏｏｄ  Ｃｈｅｍ．５３：３４４４−３４４８
【発明の開示】
【課題を解決するための手段】
【００１０】
本発明は、アルキド樹脂、エポキシ化油、ペンキ、エナメル及びワニスなどの塗料、抗剥離表面コンクリート防腐剤、固化亜麻仁油、マレイン酸亜麻仁油、インク、エポキシ樹脂及びゼイン膜塗装などの多様で有用な工業用物質の製造における、６５％又はそれより多いαリノレン酸含有量を有する天然素材の高αリノレン酸亜麻（亜麻仁）油の使用に関する。６５％又はそれより多いαリノレン酸を含む高αリノレン酸亜麻（亜麻仁）油、或いは高αリノレン酸亜麻（亜麻仁）油が本明細書中に記載された多様な化学物質と反応される６５％又はそれより多いαリノレン酸を含む高αリノレン酸亜麻（亜麻仁）油の反応生成物からなるそのような全ての用途において、より強固でより柔軟性があり、より傷の付きにくい、より耐溶剤性で速乾性のある生成物が形成される。
【００１１】
発明の態様によれば、アルキド樹脂、エポキシ化油、塗料、ペンキ、エナメル、ワニス、抗剥離表面コンクリート防腐剤、固化亜麻仁油、マレイン酸亜麻仁油、エポキシ、インク、及びゼイン膜塗装からなる群より選択された生成物の製造における６５％又はそれより多いαリノレン酸を含む高αリノレン酸亜麻（亜麻仁）油の使用が提供され、該生成物は、一般的なリノレン酸亜麻（亜麻仁）油を用いて製造された同様の生成物と比較して、より強固でより速乾性がある。
【００１２】
生成物は、６５％又はそれより多いαリノレン酸酸を含む高αリノレン酸亜麻（亜麻仁）油、或いは、６５％又はそれより多いαリノレン酸を含む高αリノレン酸亜麻（亜麻仁）油の反応生成物を含んでもよい。
【００１３】
生成物は、
ａ）アルキド樹脂、脂肪酸、脂肪酸エステル、又は天然素材の油の全組成に基づいて、約１０〜約５０モル％の、
ｂ）アルキド樹脂、二価アルコール又はジオールの全組成に基づいて、１〜約３０モル％の、
ｃ）アルキド樹脂、ポリオールの全組成に基づいて、約１０〜約４０モル％の、
ｄ）アルキド樹脂、多塩基酸の全組成に基づいて、約２０〜約４０モル％の、
ｅ）アルキド樹脂、単官能基酸の全組成に基づいて、１〜約１０モル％の
反応生成物からなるアルキド樹脂組成物であってもよい。
【００１４】
必要に応じて、（ａ）、（ｂ）、（ｃ）、（ｄ）及び（ｅ）の総モル数に基づいたモル％の触媒が添加されてもよい。
【００１５】
生成物は、脂肪酸、脂肪酸エステル又は天然素材の油、酸、過酸又はペルオキシ酸、及び酵素的エポキシ化の反応生成物からなるエポキシ化油であってもよい。
【００１６】
アルキド樹脂は、ペンキ又はエナメルを形成するための溶媒、乾燥剤及び添加物、色素及び乾性油と混合されてもよい。これらの実施形態において、アルキド樹脂は、３〜４５重量％の範囲の濃度において使用されてもよい。色素は、一つ又はそれ以上の二酸化チタン、ケイ酸塩、酸化亜鉛、炭酸カルシウム、着色カラー、弁柄、さび止め顔料、ステアリン酸亜鉛、修飾リン酸亜鉛から選択されてもよい。
【００１７】
生成物は、樹脂、６５％又はそれより多いαリノレン酸を含む天然素材の高αリノレン酸亜麻（亜麻仁）油及び溶媒の相溶性の混合物からなるワニスであってもよい。樹脂は琥珀、コーパル、ロジン、アルキド又はポリウレタン樹脂から選択されてもよい。油は６５％又はそれより多いαリノレン酸を含む高αリノレン酸亜麻（亜麻仁）油と、一般的な亜麻（亜麻仁）油、キリ油、オイチシカ油、エゴマ油及び脱水ヒマシ油から選択された他の乾性油との混合物であってもよい。溶媒は、石油スピリット、テレピン油又はキシレンから選択されてもよい。
【００１８】
生成物は、高αリノレン酸亜麻（亜麻仁）油、石油スピリット及び乾燥剤からなる抗剥離表面コンクリート防腐剤であってもよい。油は、６５％又はそれより多いαリノレン酸を含む高αリノレン酸亜麻（亜麻仁）油と、一般的な亜麻（亜麻仁）油、キリ油、オイチシカ油、エゴマ油及び大豆油から選択された他の乾性油との混合物であってもよい。乾燥剤は、一つ又はそれ以上のコバルト、マンガン、鉛塩及びナフテン酸であってもよい。石油スピリットに対する６５％又はそれより多いαリノレン酸を含む高αリノレン酸亜麻（亜麻仁）油の比率は、９０：１０から２０：８０、好ましくは、５０：５０の範囲である。
【００１９】
生成物は、高αリノレン酸亜麻（亜麻仁）油、多価アルコール、及び樹脂から合成された固化亜麻仁油であってもよい。多価アルコールは、グリセロール又はペンタエリスリトールであってもよい。樹脂はアルキド樹脂又はロジンであってもよい。
【００２０】
生成物は、高αリノレン酸亜麻（亜麻仁）油と、無水マレイン酸との反応生成物からなるマレイン酸亜麻仁油であってもよい。
【００２１】
生成物は、高αリノレン酸亜麻（亜麻仁）油エポキシ樹脂と、アミン、多官能性アミン、ポリエチレンアミン、ポリアミドアミン及び酸無水物から選択された硬化剤との反応生成物からなるエポキシであってもよい。
【００２２】
生成物は、アルキド樹脂、色素、溶媒及び添加物の反応生成物からなるインクであってもよい。アルキド樹脂は、高αリノレン酸亜麻（亜麻仁）油から合成された短油性、中質油性又は長油性アルキド樹脂であるか、或いは、アルキド樹脂は、高αリノレン酸亜麻（亜麻仁）油と、一般的な亜麻（亜麻仁）油又は大豆油から選択された他の天然素材の乾性油との混合物から合成された短油性、中質油性又は長油性アルキド樹脂であってもよい。溶媒は、高αリノレン酸亜麻（亜麻仁）から得られるか、或いは高αリノレン酸亜麻（亜麻仁）油と、一般的な亜麻（亜麻仁）油又は大豆油から選択された他の天然素材の乾性油との混合物から得られてもよい。
【００２３】
生成物は、紫外線を用いて硬化された高αリノレン酸亜麻（亜麻仁）油からなるゼイン薄膜塗装であってもよい。
【発明を実施するための最良の形態】
【００２４】
別段の定義がない限り、本明細書中で使用される全ての技術用語及び科学用語は、発明が属する当業者によって一般的に理解されるのと同意義を有する。本明細書中に記載された方法及び材料と同じ又は同等の任意の方法及び材料が、本発明の実施又は試験において使用されることができるが、ここでは好ましい方法及び材料が記載される。以下に記載された全ての刊行物は、参照によって本明細書中に援用される。
【００２５】
用語「高リノレン酸亜麻仁油」、「高リノレン酸亜麻油」及び「高αリノレン酸亜麻（亜麻仁）油」は、本明細書中で同じ意味で使用され、例えば、未修飾油又は天然油、すなわち、亜麻仁からの下記の抽出物が、化学的、酵素的に、或いはその他の方法で、そのαリノレン酸含有量を増加させるように修飾されていない油をいい、総脂肪酸の少なくとも６５％のαリノレン酸、６５〜９５％のαリノレン酸、６５〜９４％のαリノレン酸、６５〜９３％のαリノレン酸、６５〜９２％のαリノレン酸、６５〜９１％のαリノレン酸、６５〜９０％のαリノレン酸、６５〜８９％のαリノレン酸、６５〜８８％のαリノレン酸、６５〜８７％のαリノレン酸、６５〜８６％のαリノレン酸、６５〜８５％のαリノレン酸、６５〜８４％のαリノレン酸、６５〜８３％のαリノレン酸、６５〜８２％のαリノレン酸、６５〜８１％のαリノレン酸、６５〜８０％のαリノレン酸、６５〜７９％のαリノレン酸、６５〜７８のαリノレン酸、６５〜７７％のαリノレン酸、６５〜７６％のαリノレン酸、６５〜７５％のαリノレン酸、６５〜７４％のαリノレン酸、６５〜７３％のαリノレン酸、６５〜７２％のαリノレン酸、６５〜７１％のαリノレン酸、６５〜７０％のαリノレン酸、６５〜６９％のαリノレン酸、６５〜６８％のαリノレン酸、６５〜６７％のαリノレン酸、６５〜６６％のαリノレン酸、６７〜９５％のαリノレン酸、６７〜９４％のαリノレン酸、６７〜９３％のαリノレン酸、６７〜９２％のαリノレン酸、６７〜９１％のαリノレン酸、６７〜９０％のαリノレン酸、６７〜８９％のαリノレン酸、６７〜８８％のαリノレン酸、６７〜８７％のαリノレン酸、６７〜８６％のαリノレン酸、６７〜８５％のαリノレン酸、６７〜８４のαリノレン酸、６７〜８３％のαリノレン酸、６７〜８２％のαリノレン酸、６７〜８１％のαリノレン酸、６７〜８０％のαリノレン酸、６７〜７９％のαリノレン酸、６７〜７８のαリノレン酸、６７〜７７％のαリノレン酸、６７〜７６％のαリノレン酸、６７〜７５％のαリノレン酸、６７〜７４％のαリノレン酸、６７〜７３％のαリノレン酸、６７〜７２％のαリノレン酸、６７〜７１％のαリノレン酸、６７〜７０％のαリノレン酸、６７〜６９％のαリノレン酸、６７〜６８％のαリノレン酸、７０〜９５％のαリノレン酸、７０〜９４％のαリノレン酸、７０〜９３％のαリノレン酸、７０〜９２％のαリノレン酸、７０〜９１％のαリノレン酸、７０〜９０％のαリノレン酸、７０〜８９％のαリノレン酸、７０〜８８％のαリノレン酸、７０〜８７％のαリノレン酸、７０〜８６％のαリノレン酸、７０〜８５％のαリノレン酸、７０〜８４％のαリノレン酸、７０〜８３％のαリノレン酸、７０〜８２％のαリノレン酸、７０〜８１％のαリノレン酸、７０〜８０％のαリノレン酸、７０〜７９％のαリノレン酸、７０〜７８％のαリノレン酸、７０〜７７％のαリノレン酸、７０〜７６％のαリノレン酸、７０〜７５％のαリノレン酸、７０〜７４％のαリノレン酸、７０〜７３％のαリノレン酸、７０〜７２％のαリノレン酸、７０〜７１％のαリノレン酸を有する亜麻仁から得られる。
【００２６】
後述の通り、６５％より多いαリノレン酸を有する高αリノレン酸亜麻（亜麻仁）油は、溶媒又はヘキサンを使用することなく、高αリノレン酸亜麻仁を冷却圧縮することによって製造される。この全ての自然過程によって高αリノレン酸亜麻（亜麻仁）を圧搾して、亜麻仁油が製造される。高αリノレン酸亜麻（亜麻仁）油は、後述のように高αリノレン酸含有物を天然に含む。６５％より多いαリノレン酸含有物を有する高αリノレン酸亜麻仁は、特許文献６及び特許文献７に記載され参照として本明細書中に援用される周到な植物育種及びフィールド選択の結果である。当業者によって理解されるように、特許文献６及び特許文献７に記載される品種は、その中に記載される他の望ましい特徴を有する新規の高αリノレン酸品種を産生するために、他の亜麻品種と混合されてもよい。
【００２７】
用語「低リノレン酸亜麻（亜麻仁）油」、「一般的な亜麻（亜麻仁）油」、「通常の亜麻（亜麻仁）油」及び「非高リノレン酸（亜麻仁）油」は、本明細書中で同じ意味で使用され、６５％未満のαリノレン酸を有する亜麻仁から得られた油をいう。
【００２８】
幾つかの実施形態において、有用な油は以下の特徴、すなわち、７０〜９０％のC１８：３αリノレン酸、約２１７〜約３０８のヨウ素価、約１０．０〜約１５％のオキシラン値及び０．９２ｇ／ｍｌの密度を有する。ヨウ素価又はヨード数は、脂肪酸の飽和度の測定、すなわち、単位重量における炭素−炭素間の二重結合の総量であり、１００グラムの油と結合するヨウ素のグラム数の指標である。
【００２９】
ほとんどの亜麻品種の脂肪酸組成は上述の通りであるが、高αリノレン酸亜麻（亜麻仁）油の脂肪酸組成は、以下のようであってもよい。
【００３０】
【表２】
2009514995.tif 000003
【００３１】
上述のように、高リノレン酸亜麻は、６５％以上、例えば、６５〜９０％のリノレン酸含有量を有する。そのような高リノレン酸亜麻品種は、特許文献６及び特許文献７に記載されてきた。
【００３２】
本明細書においては、後述のようなアルキド、エポキシ、リノリウム、インク及び塗料を含む多数の有用製品を製造するための、異なる反応における６５％、６７％、７０％又はそれより多いレベルのリノレン酸を有する高αリノレン酸亜麻（亜麻仁）油の使用が記載されている。
【００３３】
アルキド
従来、アルキド樹脂は、多価アルコール及び多塩基酸の反応生成物として定義されている。下塗バインダは、グリセロール及び無水フタル酸の反応生成物（グルプタル）であるが、これらは極めて脆弱であった。脂肪酸を用いたグルプタルの修飾及びアルキド樹脂の強度を増加した油（表面塗装を参照のこと）
【００３４】
通常、アルキドは、四つの方法によって合成される（表面塗装を参照のこと）：
１． アルコールの水酸基が、カルボキシル基と直接エステル結合を形成する。
２． アルコール分解又は酸分解などのエステル交換。アルコール分解は、グリコール
エステルとアルコールとの間の反応である。酸分解は、カルボン酸エステルとグリコールエステルとの間の交換である。
３． グリコール又は他の多官能性のヒドロキシル化合物と、無水フタル酸などの無水
物との反応
４． ショッテン−バウマン反応として知られる酸塩化物と、グリコール又はビスフェ
ノールとの反応（ショッテン−バウマン反応）
【００３５】
アルキド樹脂は種々の油性から合成されることができる。油性は、製造された１００グラムのアルキド当たり使用された油のグラムとして定義されている。例証目的のために、６０％の高αリノレン酸亜麻（亜麻仁）油を有する長油性アルキド樹脂及び４５％の高αリノレン酸亜麻（亜麻仁）油を有する中質油性アルキド樹脂が、本明細書中に記載されている。高αリノレン酸亜麻（亜麻仁）油から得られた短油性、中質油性及び長油性アルキド樹脂が、発明の範囲内である。アルキド樹脂は、任意の油性の高αリノレン酸（亜麻）亜麻仁油を用いて合成されてもよい。高αリノレン酸亜麻（亜麻仁）油がより多くのαリノレン酸含有量を有し、それ故に、単位油当たり架橋結合のために利用できるより多くの二重結合を有するために、高αリノレン酸（亜麻）亜麻仁油を用いて合成されたアルキド樹脂は、一般的な亜麻（亜麻仁）油を用いて合成されたアルキドより堅固かつより耐溶剤性である。例えば、６５％又はそれより多いαリノレン酸含有量を含む６０％の高αリノレン酸亜麻（亜麻仁）油を有する長油性アルキドは、６０％の一般的な亜麻（亜麻仁）油を有する長油性アルキドより良質の薄膜、すなわち、より強力で堅く、より傷付きにくくかつ耐溶剤性の薄膜を産生する。
【００３６】
発明の実施形態において、アルキド樹脂、脂肪酸、脂肪酸エステル、又は約１０〜４０モル％のポリオール、約２０〜４０モル％の多塩基酸、０〜約１０モル％の単官能基酸を有する天然素材の油及び触媒の組成全体に基づいて、約１０〜約５０モル％の反応生成物としてアルキド樹脂が合成されている。
【００３７】
天然素材の油は、高αリノレン酸亜麻（亜麻仁）油、或いは、高αリノレン酸亜麻（亜麻仁）油と、例えば、他のキリ油、オイチシカ油、エゴマ油、一般的なリノレン酸亜麻（亜麻仁）油及び大豆油など他の天然素材の乾性油との混合物であるが、これらに限定されない。高αリノレン酸油と他の乾性油との混合物を使用するための幾つかの理由がある。キリ油など他の天然素材の油は、高αリノレン酸油と異なる特性を有する。キリ油はより反応性に富む共役二重結合を含む。架橋結合を増加させるためにキリ油を添加することがあるだろう。他の動機はコストである。異なる油の価格は市場の需要と供給に基づいて変動する。ある乾性油を別の乾性油に部分的に置換することは、より費用効率が高いかもしれない。他の乾性油に対する高αリノレン酸の割合は、９９％の高αリノレン酸油：１％の他の油から、１％の高αリノレン酸油：９９％の他の油まで変動する。より高濃度の高αリノレン酸亜麻（亜麻仁）油を用いて製造されたアルキド樹脂は、より多量の架橋結合に起因して、より強固でより柔軟性があり、かつより耐溶剤性だろう。例えば、５００ｍｌの精製された高αリノレン酸亜麻（亜麻仁）油と、５００ｍｌの精製された一般的な亜麻（亜麻仁）油との混合物、或いは、７５０ｍｌの精製された高αリノレン酸亜麻（亜麻仁）油と、２５０ｍｌの精製された一般的な亜麻（亜麻仁）油との混合物が使用されることができよう。異なる適用のための異なる成分比によって、異なる量の最終産物が生じるだろう。一般的な亜麻（亜麻仁）油に対して、高αリノレン酸亜麻（亜麻仁）油の含有量が多いほど、高αリノレン酸亜麻（亜麻仁）油のより高いαリノレン酸含有量及び乾燥工程の間に形成されたより多量の架橋結合に起因して、より強力で、より堅く、かつ傷及び溶媒に対する抵抗性が高くなる。
【００３８】
天然素材の高αリノレン酸亜麻（亜麻仁）油は、グリセロール骨格に結合された三つの不飽和脂肪酸側鎖からなるトリグリセリドを含む。グリセロール骨格が外された場合、遊離脂肪酸が産生される。脂肪酸は、鹸化、すなわち、トリグリセリドが水酸化ナトリウム又は水酸カリウムなどのアルカリと反応して、グリセロール及び脂肪酸塩或いは脂肪酸エステル結合の加水分解を介して「せっけん」を生成する工程によって、高αリノレン酸亜麻（亜麻仁）油から得られる。
【００３９】
脂肪酸エステルは、アルコールとの反応によって、高αリノレン酸亜麻（亜麻仁）油中の脂肪酸から得られる。脂肪酸及びアルコールは、エステル及び水を産生する。グリセロール骨格が外されて、各遊離脂肪酸がカルボキシル基を介して他のＲ基と結合された場合、脂肪酸エステルが産生される。例えば、
アルコール  ＨＯ−Ｒ'＋脂肪酸  Ｒ−ＣＯＯＨ→Ｒ−ＣＯＯ−Ｒ'  ＋  Ｈ２Ｏ
である。
【００４０】
アルキド樹脂組成の幾つかの実施形態において、ポリオールは、少なくとも一つのソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、及び１，３，５−トリヒドロキシメチルベンゼンからなる。
【００４１】
アルキド樹脂組成の幾つかの実施形態において、多塩基酸は、マロン酸、コハク酸、グルタル酸、アジピン酸、ジカルボン酸、スベリン酸、アゼライン酸、セバシン酸及びヘキサヒドロフタル酸無水物などの脂肪族二塩基酸、マレイン酸、無水マレイン酸、フマル酸、イタコン酸及びシトラコン酸などの脂肪族不飽和二塩基酸、無水フタル酸、フタル酸、テレフタル酸及びイソフタル酸、並びにそれらのメチルエステル及びエチルエステルなどの少なくとも一つからなる。
【００４２】
アルキド樹脂組成の幾つかの実施形態において、任意の乾燥剤触媒は、ナフテン酸コバルト、ナフテン酸鉛、ナフテン酸ジルコニウム、オクタン酸コバルト、オクタン酸ジルコニウム、アミン化合物、或いは、コバルト、ジルコニウム、カルシウム及びマンガンの他の適切な塩からなるが、これらに限定されない。任意の乾燥剤触媒は、架橋結合に起因して乾燥時間を大いに減少させる。しかし、アレルゲンフリー構築などの環境に敏感な用途には、乾燥剤の使用を制限することが好ましいかもしれない。乾燥剤を用いない乾燥又は架橋形成は、自動酸化に起因して時間とともに起こるが、これははるかに長い期間にわたって（数日で）起こる。
【００４３】
発明の範囲内で、高αリノレン酸亜麻（亜麻仁）油から得られたアルキド樹脂は、ニトロセルロース、アミノ樹脂、塩化ゴム、フェノール樹脂、ビニル、アクリル、酢酸ビニル共重合体樹脂、シリコーン、ポリアミド及びポリカーボネートの少なくとも一つを用いて修飾されてもよいが、これらに限定されない。
【００４４】
［エポキシ化油及びエポキシ］
エポキシ化高αリノレン酸亜麻（亜麻仁）油などのエポキシ化乾性油は、石油化学製品由来の可塑剤の代替品である。天然素材の高αリノレン酸亜麻（亜麻仁）油は、上述のようにグリセロール骨格に結合された三つの不飽和脂肪酸側鎖からなるトリグリセリドを含む。脂肪酸側鎖は、主としてαリノレン酸である。トリグリセリドのエポキシ化は、精製油と過酸とを混合することによって達成されてもよいが、ここで、酸、過酸又はペルオキシ酸は、ｍ−クロロペルオキシ安息香酸（ｍ−ＣＰＢＡ）、ペルオキシギ酸、ペルオキシ酢酸、ペルオキシ安息香酸及び過酸化水素の一つであるが、これらに限定されるものではない。油をエポキシ化するために、すなわち、脂肪酸鎖中の炭素−炭素二重結合に酸素を添加するために、これらの過酸の一つが酸素の初期供給源として必要であり、これらの過酸は二重結合に酸素を添加するだろう。トリグリセリドのエポキシ化もまた、はるかに遅い工程の、空気酸化、或いは、より環境に優しい工程の、ペルオキシゲナーセを用いて酵素的に、達成される。これらの任意の方法によって、エポキシ化は、脂肪酸側鎖の二重結合側で、含酸素３員環を産生する。エポキシ化高αリノレン酸亜麻（亜麻仁）油のオキシラン値は少なくとも１０．０である。エポキシ化高αリノレン酸亜麻（亜麻仁）油の高いオキシラン値は、架橋結合のために利用可能なより反応性の部位があることを示唆する。このように、エポキシ化高αリノレン酸亜麻（亜麻仁）油を用いて合成された生成物は、エポキシ化されたより多くの長鎖脂肪酸残渣があるために、より強力になるだろう。エポキシ化によって、脂肪酸鎖中の炭素−炭素二重結合の反応性が増加する。「架橋結合」を形成する、すなわち、一つの脂肪酸鎖が他の脂肪酸鎖に結合してエーテル結合、すなわち、炭素−酸素−炭素結合、を形成するのはこれらの部位である。
【００４５】
エポキシは、高αリノレン酸亜麻（亜麻仁）油エポキシ樹脂と、アミン、多官能性アミン、ポリエチレンアミン、ポリアミドアミン及び酸無水物などの硬化剤との反応生成物から形成されるが、これらに限定されるものではない。
【００４６】
エポキシ組成の幾つかの実施形態において、高αリノレン酸亜麻（亜麻仁）油エポキシ樹脂は、エポキシ化高αリノレン酸亜麻（亜麻仁）油、又は高αリノレン酸亜麻（亜麻仁）油と、一般的な亜麻（亜麻仁）油など他の天然素材の油とのエポキシ混合物である。異なる用途のための異なる組成比によって、異なる量の最終産物が生じるだろう。
【００４７】
エポキシは、例えば、ポリマ、木材、金属、ガラス、ポリエチレン、ポリプロピレン、砂、ケイ素、コンクリート及び天然繊維などの多数の異なる材料に対して極めて高い接着性を有するが、これらに限定されるものではない。また、高αリノレン酸亜麻（亜麻仁）油エポキシは、一般的な亜麻（亜麻仁）油を用いて調整されたエポキシと比較して、高い接着性、引き裂き強度及び表面硬度を有する。また、６５％又はそれより多いリノレン酸エポキシを有する高αリノレン酸亜麻（亜麻仁）油は、１８０℃までの熱安定性を示す。
【００４８】
発明の実施形態において、アルミニウムの積層のための二液性エポキシ樹脂成分であるエポキシアルミニウムが提供される。成分Ａは、高αリノレン酸亜麻（亜麻仁）油から合成されたエポキシであり、成分Ｂは、ポリ炭酸の混合物である。幾つかの実施形態において、１〜３部の成分Ａは、０．５〜２部の成分Ｂと混合される。成分Ｂは、硬化アルミニウムとともに使用するために修飾されてもよい。異なる用途のための異なる成分比によって、異なる量の最終産物アルミニウムが生じるだろう。幾つかの実施形態において、成分比は１部の硬化剤に対して４部のエポキシであってもよい。これによって、不揮発性有機化合物としての環境に優しい生成物が放出される。
【００４９】
発明の実施形態において、炭素繊維、アルミニウムを有する炭素繊維又はガラスを有する炭素繊維に対する炭素繊維の結合のための二液性エポキシ樹脂成分である炭素繊維が提供される。成分Ａは、成分Ｂがポリ炭酸の混合物である高αリノレン酸亜麻（亜麻仁）油から合成されたエポキシ樹脂からなる。エポキシは、ガラス繊維積層品、ポリマ、寄木張りのための、ガラス／ガラス化合物及びガラス／アクリル化合物用、並びに食品用途のための薄膜／薄膜化合物用接着剤である。
【００５０】
発明の実施形態において、繊維ガラスの積層用の二液性エポキシ樹脂化合物である繊維ガラスエポキシが提供される。成分Ａは、成分Ｂがポリ炭酸の混合物である高αリノレン酸亜麻（亜麻仁）油からのエポキシからなる。異なる用途のための異なる成分比によって、異なる繊維ガラスベース繊維上を被覆するための異なる繊維ガラスタイプ用の異なる比率を有する、異なる量の最終産物繊維ガラスが生じるだろう。
【００５１】
発明の他の実施形態において、ガラス／ガラス化合物及びガラス／アクリル化合物用並びに繊維ガラス積層品対するガラス用の二液性エポキシ樹脂組成物であるガラス／アクリルエポキシが提供される。
【００５２】
発明の他の実施形態において、家庭用、農業用及び準工業別用の、金属、木材、プラスチック、ポリエチレン及びアルミニウムなどの一般的な接着用途のための二液性エポキシ樹脂である環境に優しい「無公害」接着剤が提供される。「無公害」接着剤は、充填剤の有無にかかわらず積層されることができる。異なる用途のための異なる成分比によって、異なる量の最終産物が生じるだろう。上述のように、接着剤は、不揮発性又は最小揮発性化合物が放出されるという点で、「無公害」又は環境に優しい。
【００５３】
発明の他の実施形態において、ポリエチレンプラスチックとアルミニウムとを結合させるためのポリエチレン／アルミニウムエポキシ樹脂が提供される。
【００５４】
発明の他の実施形態において、ポリマコンクリートの製造のためのポリマコンクリートエポキシが提供される。
【００５５】
発明の他の実施形態において、食品包装及びカプセルの外装などの薄膜／薄膜化合物のための二液性エポキシ樹脂組成物である環境に優しい食品薄膜が提供される。
【００５６】
天然素材の油は、高αリノレン酸亜麻（亜麻仁）油、或いは高αリノレン酸亜麻（亜麻仁）油と、キリ油、オイチシカ油、エゴマ油、一般的なリノレン酸亜麻（亜麻仁）油及び大豆油など他の天然素材の乾性油との混合物であるが、これらに限られるものではない。例えば、５００ｍｌの精製された高αリノレン酸亜麻（亜麻仁）油と、５００ｍｌの精製された一般的な亜麻（亜麻仁）油との混合物、或いは７５０ｍｌの精製された高αリノレン酸亜麻（亜麻仁）油と、２５０ｍｌの精製された一般的な亜麻（亜麻仁）油との混合物が使用可能であろう。異なる用途のための異なる成分比によって、異なる量の最終産物が生じるだろう。
【００５７】
天然素材の高αリノレン酸亜麻（亜麻仁）油は、グリセロール骨格に結合された三つの不飽和脂肪酸側鎖からなるトリグリセリドを含む。グリセロールが外された場合、遊離脂肪酸が生成される。脂肪酸は、鹸化、すなわち、トリグリセリドが水酸化ナトリウム又は水酸カリウムなどのアルカリと反応して、グリセロール及び脂肪酸塩或いは脂肪酸エステル結合の加水分解を介して「せっけん」を生成する工程によって、高αリノレン酸亜麻（亜麻仁）油から得られる。
【００５８】
脂肪酸エステルは、アルコールとの反応による高αリノレン酸亜麻（亜麻仁）油中の脂肪酸から得られる。脂肪酸及びアルコールは、エステル及び水を産生する。グリセロール骨格が外されて、各遊離脂肪酸がカルボキシル基を介して他のＲ基と結合される場合、脂肪酸エステルが生成される。例えば、
アルコールＨＯ−Ｒ'  ＋  脂肪酸Ｒ−ＣＯＯＨ→Ｒ−ＣＯＯ−Ｒ'  ＋  Ｈ２Ｏ
である。
【００５９】
エポキシ化油組成物の幾つかの実施形態において、上述の油、脂肪酸又は脂肪酸エステルは、過酸又はペルオキシ酸と反応され、過酸又はペルオキシ酸は、ｍ−クロロペルオキシ安息香酸（ｍ−ＣＰＢＡ）、ペルオキシギ酸、ペルオキシ酢酸、ペルオキシ安息香酸及び過酸化水素の一つであるが、これらに限定されるものではない。
【００６０】
［塗料：ペンキ、ワニス、染色液、エナメル］
油性ペンキ及びエナメルは、アルキド樹脂、溶媒、乾燥剤、添加物、色素及び乾性油の混合物から合成されることができる。本明細書中に記載される高αリノレン酸亜麻（亜麻仁）油から得たアルキド樹脂は、ペンキの３〜４５％の組成物を形成する。ペンキ又はエナメルの特徴は、樹脂、乾性油及び色素の特徴によって決定される。一般的な亜麻（亜麻仁）油樹脂と比較して、高αリノレン酸亜麻（亜麻仁）アルキド樹脂に基づいたペンキは、単位油当たりの架橋結合の増加に起因して、より耐溶剤性かつより傷付きにくいだろう。
【００６１】
塗料であって、アルキド樹脂が、本明細書中に記載される高αリノレン酸亜麻（亜麻仁）油から得られた短い、中程度、もしくは長い樹脂である。
【００６２】
塗料であって、色素が、二酸化チタン、ケイ酸塩、酸化亜鉛、炭酸カルシウム、着色カラー、弁柄、さび止め顔料、ステアリン酸亜鉛、修飾リン酸亜鉛などの一つ又はそれ以上のものであるが、これらに限定されるものではない。
【００６３】
塗料の幾つかの実施形態において、乾性油は、上述の６５％又はそれより多いαリノレン酸を有する高αリノレン酸亜麻（亜麻仁）油である。
【００６４】
塗料の他の実施形態において、乾性油は、上述の一般的な亜麻（亜麻仁）油、キリ油、オイチシカ油、エゴマ油及び大豆油などの他の乾性油と混合された６５％又はそれより多いαリノレン酸を有する高αリノレン酸亜麻（亜麻仁）油の混合物であるが、これらに限定されるものではない。
【００６５】
ワニスは、亜麻仁油、キリ油、オイチシカ油及び脱水ヒマシ油などの高い不飽和度を有する天然素材の油を必要とする。高αリノレン酸亜麻（亜麻仁）油は、より高いαリノレン酸含有量に起因して、一般的な亜麻仁油と比べて、より高いヨウ素価を有し、それ故に、単位油当たりより多くの不飽和結合を有する。ワニスはより傷付きにくくかつ耐溶剤性があるだろう。
【００６６】
ワニス組成の幾つかの実施形態において、ワニスは、樹脂、６５％又はそれより多いαリノレン酸を含む天然素材の高αリノレン酸亜麻（亜麻仁）油及び溶媒の相溶性混合物から構成される。
【００６７】
ワニス組成の他の実施形態において、樹脂は、琥珀、コーパル、ロジン、アルキド又はポリウレタン樹脂のひとつであるが、これに限定されない。
【００６８】
ワニス組成のさらなる他の実施形態において、天然素材の油は、６５％又はそれより多いαリノレン酸を含む高αリノレン酸亜麻（亜麻仁）油と、その他の又は一般的な亜麻（亜麻仁）油、キリ油、オイチシカ油、エゴマ油及び脱水ヒマシ油などの他の乾性油との混合物であってもよいが、これらに限定されるものではない。
【００６９】
ワニス組成の幾つかの実施形態において、溶媒は、石油スピリット、テレピン油及びキシレンの一つであるが、これらに限定されるものではない。
【００７０】
（抗剥離表面コンクリート防腐剤）
亜麻仁油ベースの化合物は、雨、塩水、風、凍結融解サイクル並びに添加された化学物質及び除氷塩による風化に晒されたコンクリート表面を保護することができる。亜麻仁油は天然撥水剤であり、コンクリート表面を貫通して防水薄膜を形成することによって風化を防ぐ。６５％又はそれより多いαリノレン酸含有量を有する高αリノレン酸亜麻（亜麻仁）油は、高αリノレン酸亜麻（亜麻仁）油中のより高いαリノレン酸含有量に起因するさらなる架橋結合のために、より強力で、より耐溶剤性のある、より耐候性の薄膜を形成することによって、現存のコンクリート防腐剤を改良する。
【００７１】
コンクリート防腐剤の幾つかの実施形態において、コンクリート防腐剤は、高αリノレン酸亜麻（亜麻仁）油、高αリノレン酸亜麻（亜麻仁）油ベースのアルキド、石油スピリット及び乾燥剤から構成される。
【００７２】
コンクリート防腐剤組成のさらなる他の実施形態において、乾性油は、６５％又はそれより多いαリノレン酸を有する高αリノレン酸亜麻（亜麻仁）油であるか、又は６５％又はそれより多いαリノレン酸を含む高αリノレン酸亜麻（亜麻仁）油と、一般的な亜麻（亜麻仁）油、キリ油、オイチシカ油、エゴマ油及び大豆油などの他の乾性油との混合物であるが、これらに限定されるものではない。異なる用途のための異なる成分比によって、異なる量の最終産物が生じるだろう。
【００７３】
コンクリート防腐剤組成の幾つかの実施形態において、本明細書中に記載される高αリノレン酸亜麻（亜麻仁）油ベースのアルキドが使用される。
【００７４】
コンクリート防腐剤組成の幾つかの実施形態において、乾燥剤は、一つ又はそれ以上のコバルト、マンガン、ジルコニウム、鉛塩又はナフテン酸であってもよいが、これらに限られない。
【００７５】
コンクリート防腐剤の幾つかの実施形態において、６５％又はそれより多いαリノレン酸を含む高αリノレン酸亜麻（亜麻仁）油の石油スピリットに対する成分比は、９０：１０から２０：８０まで変動し、好ましい混合比は、５０：５０である。異なる用途のための異なる成分比によって、異なる量の最終産物が生じるだろう。
【００７６】
［固化亜麻仁油又はリノキシン］
固化亜麻仁油、リノリウムセメント、ベッドフォードセメント又はリノキシンは、木粉又はコルク粉末並びに黄麻布、織物又は帆布裏地そして恐らく色素とともに、リノリウム床仕上げ剤の成分である。固化亜麻仁油、リノキシン、リノリウムセメント又はベッドフォードセメントは、酸化亜麻仁油及び他の物質から合成されて、濃厚な混合物を形成する。亜麻仁ベースのリノリウムのより安価なポリ塩化ビニル代替物が一般的である。しかし、ＰＶＣ（ポリ塩化ビニル）リノリウムは、空気中に揮発性有機物成分を放出する。したがって、高αリノレン酸亜麻（亜麻仁）油に基づいたリノリウムは、環境に優しくかつ改良品を示す。６５％又はそれより多いαリノレン酸含有量を含む高αリノレン酸亜麻（亜麻仁）油は、一般的な亜麻（亜麻仁）油から生成されたリノリウム及びリノキシンよりも、より強力で、より柔軟性のある、より傷付きにくく、より耐溶剤性でかつより耐久性のあるリノキシン及びリノリウムを形成する。高αリノレン酸亜麻（亜麻仁）油は、単位油当たりより多くのαリノレン酸を含む。したがって、架橋結合のために利用可能なより多くの不飽和炭素−炭素二重結合を有する。これによって、より強力で、より傷付きにくく、より耐溶剤性のリノキシンが生成される。
【００７７】
固化亜麻仁油、リノリウムセメント、ベッドフォードセメント又はリノキシンの幾つかの実施形態において、固化亜麻仁油は、６５％又はそれより多いαリノレン酸含有量を含む高αリノレン酸亜麻（亜麻仁）油、多価アルコール及び樹脂から合成される。
【００７８】
固化亜麻仁油、リノリウムセメント、ベッドフォードセメント又はリノキシン組成物の幾つかの実施形態において、油は、総脂肪酸含有量の少なくとも６５％又はそれより多いαリノレン酸を有する高αリノレン酸亜麻（亜麻仁）油であるか、少なくとも６５％のαリノレン酸を有する高αリノレン酸亜麻（亜麻仁）油と、一般的な亜麻（亜麻仁）油など他の天然素材の乾性油との混合物であるか、総脂肪酸含有量の少なくとも６５％又はそれより多いαリノレン酸を有するエステル化高αリノレン酸亜麻（亜麻仁）油であるか、或いは少なくとも６５％のαリノレン酸を有するエステル化高αリノレン酸亜麻（亜麻仁）油と、エステル化された一般的な亜麻（亜麻仁）油など他のエステル化された天然素材の乾性油との混合物であるが、これらに限定されるものではない。発明の好ましい実施形態は、エステル化高αリノレン酸亜麻（亜麻仁）油である。
【００７９】
固化亜麻仁油、リノリウムセメント、ベッドフォードセメント又はリノキシン組成物の幾つかの実施形態において、多価アルコールは、一つ又はそれ以上のグリセロール又はペンタエリスチトールの一つであるが、これらに限定されるものではない。
【００８０】
固化亜麻仁油、リノリウムセメント、ベッドフォードセメント又はリノキシン組成物の幾つかの実施形態において、樹脂は、アルキド樹脂又はロジンの一つであるが、これらに限定されるものではない。
【００８１】
固化亜麻仁油、リノリウムセメント、ベッドフォードセメント又はリノキシン組成物のさらなる他の実施形態において、高αリノレン酸亜麻（亜麻仁）油又は高αリノレン酸亜麻（亜麻仁）油混合物の樹脂に対する重量比は、６０〜９０％の高αリノレン酸亜麻（亜麻仁）油又は高αリノレン酸亜麻（亜麻仁）油混合物と、４０〜１０％の樹脂とである。好ましい実施形態において、高αリノレン酸亜麻（亜麻仁）油は、混合物全体の５０重量％からなり、樹脂は、混合物全体の５０重量％からなる。異なる用途のための異なる成分比によって、異なる量の最終産物が生じるだろう。
【００８２】
［マレイン酸亜麻仁油］
マレイン酸亜麻仁油は、無水物基硬化剤として有用である（Ｗａｒｔｈ  ｅｔ  ａｌ，１９９７）。高αリノレン酸亜麻（亜麻仁）油は、無水マレイン酸と反応させるために利用可能な単位油当たりのより多量の不飽和二重結合のために、一般的な亜麻（亜麻仁）油より好ましい。それ故に、高分子網目において架橋結合を形成するために利用可能なより多くの部位が存在する。
【００８３】
マレイン酸亜麻仁油組成の幾つかの実施形態において、マレイン酸亜麻仁油は、６５％又はそれより多いαリノレン酸含有量を有する高αリノレン酸亜麻（亜麻仁）油、或いは高αリノレン酸亜麻（亜麻仁）油と、一般的な亜麻（亜麻仁）油、大豆油又は菜種油、及び無水マレイン酸など他の天然素材の油との混合物の反応生成物であるが、これらに限定されるものではない。
【００８４】
［インク］
植物油ベースのインクにおいて、高αリノレン酸亜麻（亜麻仁）油アルキド樹脂は、その表面にインクを接着させる粘着性の樹脂製バインダとして使用される。また、高αリノレン酸亜麻（亜麻仁）油は、インク顔料の移動及び表面整正を改良するための溶媒及び添加物である。高αリノレン酸亜麻（亜麻仁）油アルキド樹脂は、一般的な亜麻（亜麻仁）油よりも、単位油当たりのより高いαリノレン酸含有量、及び架橋結合のより高い形成能に起因して、その表面との強力な接着接合を形成する。
【００８５】
インクは、色素、添加物、溶媒、本明細書中に記載される短油性、中質油性又は長油性の高αリノレン酸亜麻（亜麻仁）油アルキド樹脂、或いは高αリノレン酸マ（亜麻仁）油と、一般的な亜麻（亜麻仁）油又は大豆油などの他の乾性油、色素、添加物及び溶媒との混合物から得られたアルキド樹脂の反応生成物であるインクであるが、これらに限定されるものではない。
【００８６】
インク組成の幾つかの実施形態において、溶媒は、高αリノレン酸亜麻（亜麻仁）油から得られる。
【００８７】
溶媒は、５０％の高αリノレン酸亜麻（亜麻仁）油及び５０％の一般的な亜麻（亜麻仁）油などの、高αリノレン酸亜麻（亜麻仁）油と、一般的な亜麻（亜麻仁）油又は大豆油など他の天然素材の乾性油との混合物から得られるインク組成であるが、これらに限定されるものではない。異なる用途のための異なる組成比が、異なる量の生成物を産生するだろう。
【００８８】
［ゼイン膜塗装］
ゼイン膜は、トウモロコシの内胚乳から得られる生分解性のプラスチックフィルムである。発明の実施形態において、紫外線を用いて硬化された高αリノレン酸亜麻（亜麻仁）油を用いたそのようなフィルムの塗装は、そのようなフィルムを強化する、すなわち、引き裂き抵抗を向上させ、耐溶剤性を増加させ、引っかき抵抗性を増加させるだろう。これらの改良された特徴は、一般的な亜麻（亜麻仁）油よりも、単位油当たりの架橋結合のためのより多くの部位を有する高αリノレン酸亜麻（亜麻仁）油のより高いリノレン酸含有量の結果である。
【００８９】
ここで、本発明について実施例を用いて説明する。実施例は例証目的のためであって、必ずしも限定されないことに留意されるべきである。
【００９０】
［実施例１］
６５％又はそれより多いαリノレン酸を含む高αリノレン酸亜麻（亜麻仁）油からのアルキド樹脂の調製
Ｐｏｌａｒ  Ｆｏｏｄ社から入手した高αリノレン酸亜麻（亜麻仁）油からアルキド樹脂を調製した。遊離脂肪酸、リン脂質及び無機物を除去するために、高αリノレン酸亜麻（亜麻仁）油を、アルカリ精製した。全ての精製反応を、窒素スパージャを用いて行った。４ネック丸底フラスコに、１リットルの高αリノレン酸亜麻（亜麻仁）油を添加した。５００ミリリットルの蒸留水を添加した。混合物を攪拌して８０℃に加熱した。混合物を分液漏斗に移し、下層を流出させた。残りの混合物を丸底フラスコに戻した。８００ミリリットルの１Ｍ  水酸化ナトリウムを添加した。混合物を攪拌し、下端層を流出させた。水洗浄を繰り返した。１３．８グラムの活性炭を添加した。混合物を攪拌し、１００℃で３０分間、加熱した。混合物を真空ろ過して、活性炭を除去した。残留水を除去するために、１５グラムの無水硫酸ナトリウムを混合物に一晩添加した。油を真空で珪藻土ろ過した。長油性及び中質油性アルキドの両方を、高αリノレン酸亜麻油から合成した。中質油性アルキドは、７５グラムの高αリノレン酸亜麻（亜麻仁）油、３６．３グラムのグリセロール及び６３．０５グラムの無水フタル酸を含んでいた。長性油アルキドは、２５０グラムの精製高αリノレン酸亜麻（亜麻仁）油、６８．１グラムのグリセロール及び１１２．２グラムの無水フタル酸を含んでいた。精製高αリノレン酸油を、グリセロールと一緒に４ネック丸底フラスコに添加し、アルゴンガス下で攪拌しながら１２０℃に加熱した。触媒として、０．２グラムの水酸化リチウム一水和物を添加した。溶液が三層エタノール中に溶解するまで温度を上昇させて、１時間、２４０℃に維持した。混合物の加熱を止めて無水フタル酸を添加した。温度が１００℃まで下降したら、溶媒として１００ミリリットルのキシレンを添加した。温度を２１０℃まで上昇させて、ディーンスターク装置から余分な水を除去した。混合物の酸価を１時間ごとに測定した。酸価が１０を下回るまで、約３時間、混合物を加熱した。「純粋な」アルキドの例は、溶媒及び乾燥剤としての混合リグロインであった（１．５％コバルト、３．６％ジルコニウム及び１．２％カルシウム）。
【００９１】
［試験］
アルミニウム板上でアルキドフィルムを鋳造し、１５０℃で乾燥させた。１時間の乾燥後、フィルムは粘着性ではなかった。フィルムの平均厚さは、１１．５〜１３．４ｕｍの範囲であった。鉛筆硬度試験（ＡＳＴＭ  Ｄ３３６３）よって決定されるように、中質油性及び長油性高αリノレン酸アルキドは、後述のように一般的なリノレン酸アルキドより硬かった。中質油性及び長油性高αリノレン酸アルキドは、標準記号表示上、同じ硬さ、Ｆであった。一般的なリノレン酸長油性アルキドは、一般的なリノレン酸中質油性アルキドよりわずかに硬かった（それぞれ、Ｂ及び２Ｂ）。高αリノレン酸アルキド（標準記号表示上５Ｂ）は、クロスハッチ付着性試験（ＡＳＴＭ  Ｄ３３５９）に適合した。中質油性及び長油性高αリノレン酸アルキドの両方に、ＭＥＫ二重摩擦試験（ＡＳＴＭ  Ｄ４７５２）を十分行った。中質油性及び長油性高αリノレン酸アルキドは、一般的な中質油性及び長油性アルキドよりも耐溶剤性であった。アルキドが基質から分解し始める時を決定するために、３００回の二重摩擦試験を行った。高αリノレン酸長油性アルキドは、試験の限界を越えていた、すなわち、３００回の二重摩擦試験後にフィルム表面における変化が全く見られなかった。高αリノレン酸中質油性アルキドフィルム表面は、２５０回の二重摩擦試験後に分解し始めた。一般的なリノレン酸長油性及び中質油性アルキドフィルム表面は、それぞれ、１３０回及び１５４回の二重摩擦試験後に分解し始めた。高αリノレン酸長油性及び中質油性フィルムは、強度（ＡＳＴＭ  Ｇ１４，ＡＳＴＭ  Ｄ２７９４）試験及び柔軟性（ＡＳＴＭ  Ｄ５２２）試験の限界を超えていた。高αリノレン酸長油性及び中質油性フィルムは、円錐心棒柔軟性試験上で３２％より長い伸張性を有していた。高αリノレン酸長油性及び中質油性フィルムは、４０インチ（１０１．６ｃｍ）より大きい前面衝突、又は４０インチ（１０１．６ｃｍ）より大きい裏面衝突で破れなかった。
高αリノレン酸は、一般的な亜麻仁油フィルムより強力かつより柔軟性がある。
【００９２】
［実施例２］
エポキシ化高αリノレン酸亜麻仁油の調製
発明の実施形態において、Ｍｏｔａｗｉｅによって記載された方法（非特許文献１）と同様にして、６０％の過安息香酸又は過酢酸を用いて、精製高αリノレン酸亜麻（亜麻仁）油を還流させながら加熱することによって、エポキシ化高αリノレン酸亜麻（亜麻仁）油を合成する。
【００９３】
（実施例３）
高αリノレン酸長油性アルキドを用いたさび止めエナメルの調製
発明の実施形態において、３８％の高αリノレン酸長油性アルキドと、２５％の二酸化チタン、３％のケイ酸塩、３４％の溶媒、乾燥剤及び添加物とを混合することによって、さび止めエナメルを合成する。高αリノレン酸長油性アルキドを用いたさび止めエナメルは、金属表面上に使用され、風化及びさびによる腐食を防止するだろう。
（実施例４）
高αリノレン酸中質油性アルキドを用いた木材着色剤の調製
【００９４】
発明の実施形態において、１７％の高αリノレン酸中質油性アルキドと、１５％の二酸化チタン、４５％のケイ酸塩、２３％の溶媒、乾燥剤及び添加物とを混合することによって、木材着色剤を合成する。高αリノレン酸中質油性アルキドから製造された木材着色剤は、高αリノレン酸亜麻（亜麻仁）油中のより多いαリノレン酸含有量に起因して、より引っかき抵抗及び耐溶剤性が高く、その故に、より多数の架橋結合が乾燥工程中に生じる。
【００９５】
［実施例５］
高αリノレン酸長油性アルキドを用いた木材塗装の調製
発明の実施形態において、２７％の高αリノレン酸長油性アルキドと、９％の精製高αリノレン酸亜麻（亜麻仁）油、６４％の溶媒、乾燥剤及び添加物とを混合することによって、木材塗装を合成する。高αリノレン酸長油性アルキドから製造された木材塗装は、高αリノレン酸亜麻（亜麻仁）油中のより多いαリノレン酸含有量に起因して、より引っかき抵抗及び耐溶剤性が高く、その故に、より多数の架橋結合が乾燥工程中に生じる。
【００９６】
［実施例６］
高αリノレン酸亜麻（亜麻仁）油を用いたワニスの調製
発明の実施形態において、精製高αリノレン酸亜麻（亜麻仁）油及び高αリノレン酸長油性アルキド樹脂を、３００℃で３０分間、加熱することによってワニスを合成する。混合物を、テレピン油を用いて薄めた。砂地の木材表面にワニスを添加して、紫外線によって硬化する。
【００９７】
［実施例７］
抗剥離コンクリート防腐剤の調製
発明の実施形態において、３０％の高αリノレン酸中質油性アルキドと、２０％の高αリノレン酸亜麻（亜麻仁）油及び５０％の石油スピリットとを混合することによって、抗剥離コンクリート防腐剤を合成する。
【００９８】
［実施例８］
固化亜麻仁油の調製
発明の実施形態において、上述の高αリノレン酸亜麻（亜麻仁）油及び市販のロジンを１：１で混合し、１２５℃で３時間、加熱したものから得た長油性アルキド樹脂の反応生成物として、固化亜麻仁油、リノリウムセメント、ベッドフォードセメント又はリノキシンを合成し、その後室温まで冷却し、当技術分野において周知の慣習的方法でリノリウムに加工する。
【００９９】
［実施例９］
マレイン酸高αリノレン酸亜麻仁油の調製
発明の実施形態において、適合する方法を用いてマレイン酸亜麻仁油を合成する（非特許文献２）。２００グラムの生成高αリノレン酸亜麻（亜麻仁）油を、窒素雰囲気下で滴下された４０グラムの無水マレイン酸とともに、２００℃で７時間、加熱する。
【０１００】
［実施例１０］
高αリノレン酸エポキシの調製
発明の実施形態において、硬化剤と３：１の割合で混合されたエポキシ化高αリノレン酸亜麻（亜麻仁）油に基づいたエポキシを合成する。
【０１０１】
［実施例１１］
発明の実施形態において、色素としてのカーボンブラックと混合され、溶媒としての高αリノレン酸亜麻（亜麻仁）油中に溶解された、上述の高αリノレン酸亜麻（亜麻仁）油から得られた中質油性アルキドに基づいたインクを合成する。
【０１０２】
［実施例１２］
発明の実施形態において、適合する方法を用いて高αリノレン酸亜麻（亜麻仁）油からゼイン膜塗装を合成する（非特許文献３）。高αリノレン酸亜麻（亜麻仁）油で被覆されたゼイン膜は、単位油当たりのより多い架橋結合を生じる高αリノレン酸亜麻（亜麻仁）油のより高いαリノレン酸含有量のために、一般的な亜麻（亜麻仁）油で被覆されたゼイン膜よりも、より強力かつより柔軟性があるだろう。
【０１０３】
発明の好ましい実施形態を上述したが、その中に様々な改良が行われてもよいこと、及び添付の特許請求の範囲が、発明の精神と範囲内に入り得るそのような全ての改良をカバーすることを意図することが認識されるとともに理解されるだろう。
【国際調査報告】
2009514995.tif 000004
2009514995.tif 000005